(57)【要約】    【課題】  加工性の低下を抑制しつつ耐熱性、吸水性を改善させ得るポリアミド樹脂組成物を提供することにある。    【解決手段】  芳香族ポリアミド樹脂と分子内にエポキシ基を有するエポキシ基含有フェノキシ樹脂からなり、前記エポキシ基含有フェノキシ樹脂が３０〜５０質量％含有されていることを特徴とするポリアミド樹脂組成物を提供する。【選択図】  なし【特許請求の範囲】
【請求項１】
芳香族ポリアミド樹脂と分子内にエポキシ基を有するエポキシ基含有フェノキシ樹脂とからなり、前記エポキシ基含有フェノキシ樹脂が３０〜５０質量％含有されていることを特徴とするポリアミド樹脂組成物。
【請求項２】
請求項１に記載のポリアミド樹脂組成物が用いられていることを特徴とする射出成形用ポリアミド樹脂組成物。
【発明の詳細な説明】
【技術分野】
【０００１】
本発明は、ポリアミドをベースとした樹脂組成物に関し、より詳しくは、芳香族ポリアミドをベースとした樹脂組成物に関する。
【背景技術】
【０００２】
ポリアミド樹脂は、主鎖のアミド基において水素結合を形成し易く、該水素結合により分子間力が高く、結晶性を示しやすいことが知られている。このポリアミド樹脂は、このように結晶性を示しやすいことから、他の樹脂に比べ耐熱性、耐加水分解性などにおいて優れ、高い力学的強度を有している。
【０００３】
また、ポリアミド樹脂は、一般的には、ε−カプロラクタムの開環重合や、ジアミンとジカルボン酸との縮合重合などにより生成され、用いるジアミンや、ジカルボン酸などの種類を変えることで、生成されるポリアミド樹脂の特性を異ならせることができる。
そのため、ポリアミド樹脂は、その種類に応じた使い分けが可能で、例えば、ジアミン、ジカルボン酸の何れか一方あるいは両方に芳香族化合物が用いられた芳香族ポリアミドは、主鎖に剛直な芳香環を有するため、脂肪族化合物が用いられた脂肪族ポリアミドに比べて高い耐熱性を有するものとなり、高耐熱性が要求される用途に用いられている。
また、芳香族ポリアミドは、吸水性が低く吸水後の電気特性も脂肪族ポリアミドに比べて良好で、電気絶縁用途などにも広く用いられ、特許文献１には、芳香族ポリアミドにフェノキシ樹脂を加えることにより吸水性をさらに低下させることが記載されている。
【０００４】
ところで、樹脂を押し出し機により押し出し加工する場合には、適度な流れ性が求められる。例えば、流れ性が高すぎる場合には、吐出量変動、気泡巻き込み、偏肉などの問題を生じることとなることから、通常、このような樹脂組成物としては、ＭＦＲ３０以下のものが用いられる。
【０００５】
芳香族ポリアミド樹脂は、前述のごとく主鎖に剛直な芳香環を有しているため、脂肪族系の樹脂に比べて溶融状態における分子同士の絡み合いが少なくなる。したがって、樹脂組成物の、耐熱性、吸水性を改良すべく芳香族ポリアミド樹脂を用いた場合には、ポリアミド樹脂組成物の溶融状態における流れ性が高くなりすぎて前述のような加工に適さないものとなるおそれを有している。
【０００６】
このことに対し、ポリアミド樹脂組成物の加工温度をポリアミド樹脂の融点近傍まで低下させることにより流れ性を低下させることも考えられ、特許文献２には、脂肪族ポリアミドであるナイロン４６にフェノキシ樹脂を加えて溶融温度を低下させ、該溶融温度近傍で射出成形を行うことが記載されている。
しかし、ポリアミド樹脂は、前述のごとく結晶性を示しやすいため融点近傍における相変化が他の樹脂に比べて急峻で、しかも芳香族ポリアミド樹脂の場合には、前述のような理由からナイロン４６のような脂肪族ポリアミドに比べて溶融状態における流れ性が高くなる。したがって、芳香族ポリアミド樹脂の場合には、融点近傍での僅かな温度変化により流れ性が大きく変化することとなり、融点近傍まで加工温度を下げて流れ性を低下させることは、精密な樹脂温度管理が必要となるため、実質困難である。
即ち、従来は、加工性が低下することを抑制しつつ耐熱性、吸水性を改善させたポリアミド樹脂組成物を得ることが困難であるという問題を有している。
【０００７】
【特許文献１】特開平３−２３７１６０号公報
【特許文献２】特開昭６３−２０２６５５号公報
【発明の開示】
【発明が解決しようとする課題】
【０００８】
本発明の課題は、加工性の低下を抑制しつつ耐熱性、吸水性を改善させ得るポリアミド樹脂組成物を提供することにある。
【課題を解決するための手段】
【０００９】
本発明者らは、鋭意検討を行った結果、フェノキシ樹脂、中でも、分子内にエポキシ基を有するエポキシ基含有フェノキシ樹脂が、ポリアミド樹脂組成物の溶融状態での流れ性を改善し得ることを見出し本発明の完成に到ったのである。
すなわち、本発明は、前記課題を解決すべく、芳香族ポリアミド樹脂と分子内にエポキシ基を有するエポキシ基含有フェノキシ樹脂とからなり、前記エポキシ基含有フェノキシ樹脂が３０〜５０質量％含有されていることを特徴とするポリアミド樹脂組成物を提供する。
【発明の効果】
【００１０】
本発明によれば、ポリアミド樹脂組成物に芳香族ポリアミド樹脂が用いられているためポリアミド樹脂組成物の耐熱性、吸水性を改善させ得る。また、ポリアミド樹脂組成物には、エポキシ基含有フェノキシ樹脂が所定量配合されているため、ポリアミド樹脂組成物の流れ性が高くなりすぎることを抑制でき加工性が低下することを抑制し得る。
【発明を実施するための最良の形態】
【００１１】
以下に、本発明の好ましい実施の形態について説明する。
本実施形態におけるポリアミド樹脂組成物は、芳香族ポリアミド樹脂にエポキシ基含有フェノキシ樹脂が配合されている。
【００１２】
前記芳香族ポリアミド樹脂としては、例えば、ジアミンとジカルボン酸との脱水縮合により重合され、且つジアミン、ジカルボン酸の何れかに芳香族系のものが用いられた芳香族ポリアミドを用いることができる。
前記ジアミンとしては、脂肪族ジアミン、脂環族ジアミン、芳香族ジアミンなどを用いることができ、脂肪族ジアミンあるいは脂環族ジアミンとしては、下記一般式（１）で表されるものを使用できる。なお、下記式中のＲ1は、ＣnＨ2n（ｎ＝６〜１２）であらわされる脂肪族または脂環族のアルキルを表している。
Ｈ2Ｎ−Ｒ1−ＮＨ2・・・（１）
このジアミンとしては、高温においても優れた特性を発揮させ得る点においてヘキサメチレンジアミン及び２−メチルペンタメチレンジアミンを混合して使用することが特に好ましい。
【００１３】
また、芳香族ジアミンとしては、キシリレンジアミンなどを用いることができる。
【００１４】
前記ジカルボン酸としては、脂肪族ジカルボン酸、脂環族ジカルボン酸、芳香族ジカルボン酸などを用いることができ、脂肪族ジカルボン酸あるいは脂環族ジカルボン酸としては、下記一般式（２）で表されるものを使用できる。なお、下記式中のＲ2は、ＣnＨ2n（ｎ＝４〜２５）であらわされる脂肪族または脂環族のアルキルを表している。
ＨＯＯＣ−Ｒ2−ＣＯＯＨ・・・（２）
【００１５】
また、芳香族ジカルボン酸としては、テレフタル酸、メチルテレフタル酸、ナフタレンジカルボン酸などを用いることができる。
この芳香族ジカルボン酸としては、高温においても優れた特性を発揮させ得る点においてテレフタル酸とイソフタル酸を混合して使用することが特に好ましい。
【００１６】
前記芳香族ポリアミド樹脂には、これらの、ジアミンとジカルボン酸とを、それぞれ単独の種類のものが用いられていてもよく、それぞれ、複数の種類のものを組み合わせて用いられていてもよい。さらに、要すれば、ジアミンとジカルボン酸以外の成分が含まれていてもよい。
【００１７】
前記エポキシ基含有フェノキシ樹脂としては、下記一般式（３）で表されるものなどを使用することができる。なお、式（３）の例示におけるＲ3、Ｒ4の少なくとも一方には、エポキシ基が導入されている。
2006321951.tif 000002
なお、このエポキシ基含有フェノキシ樹脂としては、通常、重量平均分子量（Ｍｗ）が４００００〜８００００のものを用いることができ、該重量平均分子量（Ｍｗ）は、ＧＰＣ法により、例えば、下記条件にて測定される。
標準試薬：ＴＳＫ標準ポリスチレン（Ａ−５００、Ａ−２５００、Ｆ−１、Ｆ−４、
Ｆ−２０、Ｆ−１２８；東ソー社製）
溶媒    ：ＴＨＦ
カラム  ：ＧＦ−１Ｇ７Ｂ＋ＧＦ−７ＭＨＱ（昭和電工社製）
【００１８】
また、芳香族ポリアミド樹脂との良好なる相溶性を示し分散が容易となる点ならびにポリアミド樹脂組成物の流れ性をより効果的に抑制し得る点からにおいて重量平均分子量（Ｍｗ）は５００００〜６００００であることが好ましい。重量平均分子量が５００００未満の場合は射出、押出し−Ｔダイ成形などにおける気泡の巻き込みが多くなり、良好な製品が得られないおそれを有し、６００００を超える場合は、流れ性が不足して成形性が低下するおそれを有するためである。
【００１９】
また、同じ配合量でポリアミド樹脂組成物の流れ性をより効果的に抑制し得る点、ならびに芳香族ポリアミドに混合されてポリアミド樹脂組成物の機械的特性を向上させ得る点から、エポキシ基含有フェノキシ樹脂としては、エポキシ当量が１００００ｇ／ｅｑ以上であることが好ましい。エポキシ当量が１００００未満の場合は射出、押出し−Ｔダイ成形における気泡の巻き込みが多くなり、良好な製品が得られないおそれ、ならびに、引張強度に代表される機械的特性の向上が見込めないおそれを有するためである。
なお、前記エポキシ当量とはＪＩＳ  Ｋ  ７２３６により求められる値を意図している。
【００２０】
本実施形態のポリアミド樹脂組成物としては、このような芳香族ポリアミド樹脂とエポキシ基含有フェノキシ樹脂からなり、エポキシ基含有フェノキシ樹脂３０〜５０質量％配合されている。エポキシ基含有フェノキシ樹脂の配合量がこのような範囲とされるのは、３０質量％未満の場合には、ポリアミド樹脂組成物の流れ性を抑制する効果が得られず、５０質量％を超えて配合した場合には、芳香族ポリアミド樹脂の優れた耐熱性、吸湿性などの特性が損なわれ、これらの改善効果を有するポリアミド樹脂組成物とすることができないためである。また、このような点に加え高吐出押出し用ポリアミド樹脂組成物の伸びや引張り強さなどの物理特性を高め得るにおいて、エポキシ基含有フェノキシ樹脂の配合部数は３５質量％を超え４５質量％以下であることが、さらに好ましい。
【００２１】
また、ポリアミド樹脂組成物には、本発明の効果を損ねない範囲において、芳香族ポリアミド樹脂、エポキシ基含有フェノキシ樹脂以外の樹脂を配合してもよい。
また、樹脂以外の成分として種々の添加剤が配合されていても良い。例えば、アルキルフェノール樹脂、アルキルフェノール−アセチレン樹脂、キシレン樹脂、石油樹脂、クマロン−インデン樹脂、テルペン樹脂、ロジンなどの粘着付与剤、ポリブロモジフェニルオキサイド、テトラブロモビスフェノールＡなどの臭素化合物、塩素化パラフィン、パークロロシクロデカンなどのハロゲン系難燃剤、リン酸エステル、含ハロゲンリン酸エステルなどのリン系難燃剤、水酸化アルミニウム、水酸化マグネシウムなどの水和金属化合物、または三酸化アンチモン、ホウ素化合物などの難燃剤、フェノール系、リン系、硫黄系の酸化防止剤、熱安定剤、光安定剤、紫外線吸収剤、滑剤、顔料、架橋剤、架橋助剤、シランカップリング剤、チタネートカップリング剤などの一般的なプラスチック用配合薬品や、シリカ、クレー、炭酸カルシウム、酸化アルミ、酸化マグネシウム、窒化硼素、窒化珪素、窒化アルミニウムといった無機フィラーなどが挙げられる。また、特にナノメーターレベル粒径のモンモリロナイトもしくは０．６ｍｍのケブラーを、ポリアミド樹脂組成物１００重量部に対して０．１〜５重量部入れることにより樹脂強度を、例えば、３倍以上に向上させることもできる。
さらに、トリアリルイソシアネート、テトラ−ｎ−ブトキシチタン、トリス（２，３−エポキシプロピル）イソシアネートの何れかをポリアミド樹脂組成物１００重量部に対して０．１〜５重量部入れることにより樹脂強度を、例えば、３倍以上に向上させることもできる。なお、このトリアリルイソシアネートとしては、日本化成社から「ＴＡＩＣ」の商品名で市販のもの、テトラ−ｎ−ブトキシチタンとしては、日本曹達社から「Ｂ−１」の商品名で市販のもの、トリス（２，３−エポキシプロピル）イソシアネートとしては、日産化学社から商品名「ＴＥＰＩＣ−Ｇ」で市販のものなどを例示できる。
【００２２】
これらの配合物を用いてポリアミド樹脂組成物を得るには、ニーダー、加圧ニーダー、混練ロール、バンバリーミキサー、二軸押し出し機など一般的な混合攪拌手段を用いることができ、要すれば、ドライブレンドによりポリアミド樹脂組成物を用いた製品を製造する際に押し出し機のシリンダー内などで混合攪拌を行う方法を採用することもできる。
【００２３】
なお、このようなポリアミド樹脂組成物を射出成形用途として用いた場合には、エアーの巻き込みなどのおそれを抑制できる点において好適なものとなる。
【実施例】
【００２４】
次に実施例を挙げて本発明をさらに詳しく説明するが、本発明はこれらに限定されるものではない。
（実施例１）
ポリアミド樹脂組成物として、ヘキサメチレンジアミン、２−メチルペンタメチレンジアミン、テレフタル酸の３元重合された芳香族ポリアミド樹脂（デュポン社製「ザイテルＨＴＮ５０１」）と、重量平均分子量約５２，０００の末端エポキシ化されたフェノキシ樹脂（エポキシ基含有フェノキシ樹脂）とをこのエポキシ基含有フェノキシ樹脂が３５質量％となるよう配合し、融点以上、分解温度以下の設定の２軸押し出し機にて溶融混合しつつ、ストランド押し出しして、水冷してペレタイザーによりペレット加工を行ないポリアミド樹脂組成物を製造した。
【００２５】
（実施例２）
エポキシ基含有フェノキシ樹脂の配合量を４０質量％とした以外は、配合例１と同様にポリアミド樹脂組成物を製造した。
【００２６】
（実施例３）
エポキシ基含有フェノキシ樹脂の配合量を４５質量％とした以外は、配合例１と同様にポリアミド樹脂組成物を製造した。
【００２７】
（比較例１）
エポキシ基含有フェノキシ樹脂に代えて、重量平均分子量約５２０００の通常のフェノキシ樹脂を用い配合量を３０質量％としたこと以外は、実施例１と同様にポリアミド樹脂組成物を製造した。
（比較例２）
配合量を４０質量％としたこと以外は、比較例１と同様にポリアミド樹脂組成物を製造した。
（比較例３）
配合量を５０質量％としたこと以外は、比較例１と同様にポリアミド樹脂組成物を製造した。
（比較例４）
エポキシ基含有フェノキシ樹脂に代えて、エポキシ当量約２４００のビスフェノールＡタイプエポキシ樹脂（ジャパンエポキシレジン社製、商品名「エピコート１００９」）を配合した以外は実施例２と同様にポリアミド樹脂組成物を製造した。
（比較例５）
何も加えずに、芳香族ポリアミド樹脂単体を、比較例５とした。
【００２８】
評価
（融点）
流れ性の評価に先立ち、流れ性の評価を行う温度を決定すべく芳香族ポリアミドの融点をＤＳＣ法（使用機器：ＰＥＲＫＩＮ  ＥＬＭＥＲ社製「Ｐｙｒｉｓ」）により測定した。より詳しくは、約５ｍｇの試料と、リファレンスとして約５ｍｇのアルミナとを窒素ガス雰囲気下で１０℃／ｍｉｎの昇温速度で加熱しつつ吸熱量を観察し、相変化が生じる温度近傍での吸熱量が最大となる点を融点として測定した。その結果、実施例および比較例に用いた芳香族ポリアミド樹脂の融点は約３００℃であることがわかった。
【００２９】
（流れ性）
実施例２、比較例２、４、５について流れ性の値が大きく変わらない領域として、融点測定により観測された融点より１０℃以上高温で流れ性を測定した。より具体的には３１０、３２０の各温度でＪＩＳ  Ｋ  ７２１０によりメルトフローレート（ＭＦＲ）の測定を行った。測定に際しては直径０．５ｍｍ、長さ８ｍｍのオリフィスを直径９．５ｍｍのシリンダーに取付け、前述の温度で２０Ｎの荷重で測定を行った。
なお、参考として、樹脂分解のおそれがある３３０℃の温度でも同様にＭＦＲの測定を行った。
判定は、フィルム成形など加熱溶融状態での樹脂加工において比較的流れ性の高い樹脂が要求される分野において一般に用いられる樹脂のＭＦＲ２０以下を「◎」、２０を超え３０以下を「○」、３０を大きく超える場合、及び極端に流れない場合を「×」として判定した。結果を表１に示す。
【００３０】
【表１】
2006321951.tif 000003
【００３１】
この表１から、芳香族ポリアミド樹脂に対し、エポキシ基含有フェノキシ樹脂が配合されている樹脂組成物は、ポリアミド樹脂組成物として適した流れ性を有していることがわかる。
【００３２】
（引張試験特性）
また、実施例１乃至３および比較例１乃至３および５について、０．２〜０．５ｍｍ程度のフィルムを作成して、ＪＩＳ  Ｃ  ２１１１に基づく引張試験（引張速度２００ｍｍ／ｍｉｎ、標線間１００ｍｍ、チャック間１００ｍｍ）を行い、引張り強さおよび、伸びを測定した値を表２に示す。
【００３３】
【表２】
2006321951.tif 000004
この表２から、比較例５（芳香族ポリアミド樹脂単体）に比べて、実施例１乃至３ではエポキシ基含有フェノキシ樹脂を増量させるに従い、引張り強さが向上しており、実施例２、３ではさらに伸びの向上も見られた。特に、エポキシ基含有フェノキシ樹脂が３５質量％を超え４５質量％以下の配合量において優れた伸びを示すことがわかる。
それに対し、一般のフェノキシ樹脂（比較例１乃至３）では、引張り強さ、伸びの向上は、見られないこともわかる。
【００３４】
（透過型電子顕微鏡観察）
上記の引張試験に用いた実施例２、比較例２のフィルムから超薄切片法により８０ｎｍの試料を作成し、５０℃のオスミウム酸４％水溶液に１時間浸漬させて、フェノキシ樹脂部分をオスミウム染色したものを透過型電子顕微鏡（ＴＥＭ）により観察した。実施例２のＴＥＭ観察結果を図１に、比較例２のＴＥＭ観察結果を図２に示す。
図中黒く見えている部分が、オスミウムにより染色されたフェノキシ部分で、白色に見えている部分が芳香族ポリアミド部分である。また、この白色部分内に、さらに黒色部分が形成され、芳香族ポリアミド部分内にさらにフェノキシ部分が形成されていることがわかる。
また、図１は、図２に比べて小さな白色部分が多く形成されており、ポリアミド樹脂組成物内に芳香族ポリアミド部分が微細に分散されていることがわかる。また、図１は、図２に比べて白色部分内の黒色部分も細かく形成されており、ポリアミド樹脂組成物内の樹脂の分散が微細であることがわかる。
【００３５】
（エポキシ基導入効果）
（比較例６）
フェノキシ樹脂とエポキシ樹脂とを別々に加えて実施例２と同じ芳香族ポリアミド比率で、かつ、実施例２と同じエポキシ基含有率となるよう、比較例１に用いたフェノキシ樹脂と比較例４に用いたエポキシ樹脂を芳香族ポリアミドに配合させポリアミド樹脂組成物を製造した。すなわち、実施例２とこの比較例６とは、フェノキシ樹脂の分子内にエポキシ基が導入されているか否かという点においてのみ異なっている。
この、比較例６のポリアミド樹脂組成物を前述の方法と同様にＴＥＭ観察行ったものを図３に示す。
この図３では、図２に比べて小さな白色部分が多く形成されてはいるが図１ほど多く形成されてはいない。また、白色部分内の黒色部分は、図２と同様に大きなものとなっている。
さらに、試料約４μｍ四方を５００００倍に拡大したＴＥＭ画像から、肉眼で観測し得る白色部分の数を計測したところ、図３では、図２に比べて約２〜２．５倍の数量が計測され、図１は、図２に比べて３倍以上の数量が計測された。このことから、分子内にエポキシ基を有するエポキシ基含有フェノキシ樹脂を用いることで、エポキシ基とフェノキシ樹脂とを別々に用いた場合に比べて樹脂の分散性に優れたポリアミド樹脂組成物が得られていることがわかる。
【図面の簡単な説明】
【００３６】
【図１】一実施形態のポリアミド樹脂組成物の透過型電子顕微鏡写真ならびにその部分説明図。
【図２】エポキシ基が導入されていないポリアミド樹脂組成物の透過型電子顕微鏡写真。
【図３】エポキシ基がフェノキシ樹脂とは別に導入されているポリアミド樹脂組成物の透過型電子顕微鏡写真。
【符号の説明】
【００３７】
Ａ：芳香族ポリアミド部分、Ｐ：フェノキシ部分
【図１】
2006321951.tif 000005
【図２】
2006321951.tif 000006
【図３】
2006321951.tif 000007